(57)【要約】【課題】後加工を施さなくても、その構造から柔軟性と保水性を発揮する生分解性ポリマーからなる長繊維不織布の積層体を提供することである。【解決手段】生分解性ポリマーの長繊維からなり且つ嵩密度が１５０から２００ｋｇ／ｍ３である繊維構造体層（Ａ）と、生分解性ポリマーの長繊維からなり且つ嵩密度が５から３０ｋｇ／ｍ３である繊維構造体層（Ｂ）とが連続的に複合化された構造からなる長繊維不織布の複数枚を、部分的に熱融着して積層してなる積層不織布。【選択図】なし【特許請求の範囲】
【請求項１】
生分解性ポリマーの長繊維かりなり且つ嵩密度が１５０から２００ｋｇ／ｍ３である繊維構造体層（Ａ）と、生分解性ポリマーの長繊維かりなり且つ嵩密度が５から３０ｋｇ／ｍ３である繊維構造体層（Ｂ）とが連続的に複合化された構造からなる長繊維不織布の複数枚を、部分的に熱融着して積層してなる積層不織布。
【請求項２】
生分解性ポリマーが、ポリ乳酸、ポリグリコール酸、ポリカプロラクトン、ポリジオキサノン、乳酸−グリコール酸共重合体、乳酸−カプロラクトン共重合体、およびそれらを主成分とする共重合体よりなる群から選択された一つ以上である、請求項１に記載の積層不織布。
【請求項３】
長繊維の平均繊維径０．５から１０μｍである請求項１または２に記載の積層不織布。
【請求項４】
長繊維が生分解性ポリマーに対してリン脂質を０．１から１０重量％含有する請求項１から３のいずれかに記載の積層不織布。
【請求項５】
リン脂質がホスファチジルコリンまたはホスファチジルエタノールアミンである請求項４に記載の積層不織布。
【請求項６】
リン脂質がジラウロイルホスファチジルコリンである請求項４に記載の積層不織布。
【請求項７】
リン脂質がジオレオイルホスファチジルエタノールアミンである請求項４に記載の積層不織布。
【請求項８】
エレクトロスピニング法において、捕集電極が絶縁体で被覆されており、繊維構造体層（Ａ）を３０ｋＶ以下の電圧を印加して作製する工程、繊維構造体層（Ｂ）を３５ｋＶ以上の電圧を印加して作製する工程、および前記工程を経て得られた長繊維不織布の複数枚を部分的に熱融着する工程を含む、請求項１から７のいずれかに記載の積層不織布の製造方法。
【発明の詳細な説明】
【技術分野】
【０００１】
本発明は、生分解性ポリマーからなり、嵩密度が厚み方向に連続的に変化している不織布の複数枚を、部分的に熱融着して積層した積層不織布に関する。本発明の積層不織布は、柔軟性と保水性とを備えている。
【背景技術】
【０００２】
柔軟性の高い不織布を作製する手段として、繊維径を小さくすることが知られており、極細繊維からなる不織布を作製する方法としてエレクトロスピニング法が知られている。エレクトロスピニング法では極細繊維が２次元的に広がった形で紡糸されるため、紡糸後に改めて加工する必要がないという利点がある。特許文献１ではエレクトロスピニング法で繊維径を小さくすることによって柔軟性を向上させた例が示されている。しかしエレクトロスピニング法では比較的繊維密度の高い薄膜状の不織布が得られやすく、嵩高い不織布が得られた例はない。
また不織布に柔軟性を付与する方法として、起毛加工、ニードルパンチ加工といった後加工法や複合繊維を開繊させて極細繊維不織布とすることにより柔軟性を付与する方法が知られている。特許文献２にはニードルパンチ加工やウォータージェットパンチ加工を施して長繊維を絡合させることにより、不織布表面に嵩高さと柔らかい風合いを付与する方法が記載されている。特許文献３には熱可塑性複合連続繊維の繊維束において、所定の単糸繊度、全繊度、顕在捲縮数、繊維束密度及び開繊密度比を満たすことにより、該繊維束から開繊工程を経て均一で嵩高い、風合いに優れたウェブを提供する方法が記載されている。しかし、これらの方法では製造工程が増えるため、製造コストが増加し、生産性が低下する。
【０００３】
また、融点の異なるポリマーからなる複合繊維の低融点ポリマーのみを硬化させることで柔軟性不織布を作製する方法が知られている。特許文献４にはポリ乳酸系重合体とポリ乳酸系重合体よりも低い融点を有するポリオレフィン系重合体を、ポリ乳酸系重合体が芯部を形成し、ポリオレフィン系重合体が鞘部を形成してなる芯鞘型複合長繊維とすることで柔軟性と機械的強度を合わせ持った不織布が得られると記載されている。しかし生分解性ポリマー単独で、後加工を施すことなく柔軟な不織布を作製する方法は知られていない。
一方、不織布の保水性を高める方法として吸水性成分を含有させる方法が知られている。特許文献５には保湿成分としてグリセリン等の水溶性成分を塗布する方法が記載されているが、このような添加剤なしに保水性を高める方法は知られていない。
【先行技術文献】
【特許文献】
【０００４】
【特許文献１】特開２０１１−５６０４７号公報
【特許文献２】特開２００６−１０４６０３号公報
【特許文献３】特開２００８−６３７１２号公報
【特許文献４】特開２００９−２２７４７号公報
【特許文献５】特開２００８−２０８４９２号公報
【発明の概要】
【発明が解決しようとする課題】
【０００５】
本発明が解決しようとする課題は、後加工を施すことなく、その構造から柔軟性と保水性を発揮する生分解性ポリマーからなる長繊維不織布の積層体を提供することである。
【課題を解決するための手段】
【０００６】
本発明は、生分解性ポリマーの長繊維からなり且つ嵩密度が１５０から２００ｋｇ／ｍ３である繊維構造体層（Ａ）と、生分解性ポリマーの長繊維からなり且つ嵩密度が５から３０ｋｇ／ｍ３である繊維構造体層（Ｂ）とが連続的に複合化された構造からなる長繊維不織布の複数枚を、部分的に熱融着して積層してなる積層不織布である。
【発明の効果】
【０００７】
本発明の積層不織布は、柔軟性と保水性に優れている。
【発明を実施するための形態】
【０００８】
本発明で用いる生分解性ポリマーとしては、例えばポリ乳酸、ポリグリコール酸、ポリカプロラクトン、ポリジオキサノン、乳酸−グリコール酸共重合体、乳酸−カプロラクトン共重合体、ポリグリセロールセバシン酸、ポリヒドロキシアルカン酸、ポリブチレンサクシネートなどの脂肪族ポリエステル、ポリメチレンカーボネートなどの脂肪族ポリカーボネートが挙げられる。好ましくはポリ乳酸、ポリグリコール酸、乳酸−グリコール酸共重合体などの脂肪族ポリエステルであり、さらに好ましくはポリ乳酸、乳酸−グリコール酸共重合体である。いずれの生分解性ポリマーも疎水性ポリマーであるため、ポリマーそのものは保水性を保有していない。そのため、本発明では、ポリマーの性質による保水ではなく、構造による保水である。よって、いずれの生分解性ポリマーでも同様の保水性を達成することができる。
ポリ乳酸を用いる場合、ポリマーを構成するモノマーには、Ｌ−乳酸、Ｄ−乳酸があるが、特に制限はない。またポリマーの光学純度や分子量、Ｌ体とＤ体の組成比や配列には特に制限はないが、好ましくはＬ体の多いポリマーがよく、ポリＬ乳酸とポリＤ乳酸のステレオコンプレックスを用いてもよい。
【０００９】
本発明で用いる生分解性ポリマーは高純度であることが好ましく、とりわけポリマー中に含まれる添加剤や可塑剤、残存触媒、残存モノマー、成型加工に用いた残留溶媒などの残留物は少ないほうが好ましい。特に医療に用いる場合は、安全性の基準値未満に抑えることが求められる。
また、本発明で用いる生分解性ポリマーの重量平均分子量としては、１×１０３〜５×１０６が好ましく、より好ましくは１×１０４〜１×１０６、さらに好ましくは５×１０４〜５×１０５である。またポリマーの末端構造やポリマーを重合する触媒は任意に選択できる。
本発明の積層不織布を構成する繊維には、所期の目的を損なわない範囲で他のポリマーや他の化合物を混合してもよい。例えばポリマー共重合、ポリマーブレンド、化合物混合である。
【００１０】
本発明の積層不織布はリン脂質を含有してもよい。リン脂質はポリマー重量に対して０．１〜１０重量％含有することができる。リン脂質の含有量が０．１重量％より少ないと、生分解性ポリマーの疎水性性質のため濡性が好ましくなく、１０重量％よりも多いと、繊維構造体自体の耐久性が低下するため好ましくない。好ましい含有量は０．２〜５重量％であり、さらに好ましくは０．３〜３重量％である。
かかるリン脂質は動物組織から抽出したものでも人工的に合成したものでもよく、例えばホスファチジルコリン、ホスファチジルエタノールアミン、ホスファチジルセリン、ホスファチジルグリセロールなどが挙げられる。これらから１種類を選択してもよいし、２種類以上の混合物で用いてもよい。好ましくはホスファチジルコリンまたはホスファチジルエタノールアミンであり、さらに好ましくはジラウロイルホスファチジルコリンまたはジオレオイルホスファチジルエタノールアミンである。
【００１１】
本発明の積層不織布は長繊維よりなり、紡糸から不織布への加工にいたるプロセスの中で、繊維を切断する工程を加えずに形成される。繊維長は３００ｍｍ以上が好ましい。
こうした長繊維を得る方法のひとつがエレクトロスピニング法である。エレクトロスピニング法は、ポリマーを溶媒に溶解させた溶液に高電圧を印加することで、電極上に繊維成形体を得る方法である。
【００１２】
本発明の不織布の平均繊維径は好ましくは０．５から１０μｍであの、より好ましくは３から５μｍである。０．５μｍよりも小さいか１０μｍよりも大きいと、それを積層不織布にして医療用品として用いた場合に良好な特性が得られない。なお、繊維径とは繊維断面の直径を表す。繊維断面の形状は円形に限らず、楕円形や異形になることもありうる。楕円形の場合の繊維径とは、その長軸方向の長さと短軸方向の長さの平均をその繊維径として算出する。また、繊維断面が円形でも楕円形でもないときには円または楕円に近似して繊維径を算出する。
【００１３】
本発明の積層不織布を構成する不織布を得る方法の一例を説明する。エレクトロスピニング法において、捕集電極を絶縁体で被覆し、３０ｋＶ以下の電圧を印加して紡糸することにより嵩密度が１５０から２００ｋｇ／ｍ３である繊維構造体層（Ａ）を得て、その上に３５ｋＶ以上の高電圧を印加して紡糸することにより、嵩密度が５から３０ｋｇ／ｍ３である繊維構造体層（Ｂ）が連続的に複合化された不織布を得ることができる。紡糸の際の電極間距離は１０〜５０ｃｍ、吐出速度は３〜２０ｍｌ／ｈが好ましい。
なお、ここでいう「連続」とは、繊維構造体層（Ａ）と（Ｂ）をそれぞれ作製して積層するのではなく、製造途中での条件変更により一工程で（Ａ）と（Ｂ）の積層体相当の構造を作製するなどして、繊維構造体層（Ａ）と（Ｂ）との間に、嵩密度が変化すること以外の不連続性がない状態をいう。そして、後工程で積層したような不連続性がない構造であることを明確化するため、本発明で用いる不織布の層状構造をつくることを「複合化」と表現している。これに対し、後述する熱融着による積層は一般的意味の積層である。
【００１４】
柔軟性と保水性の二つの特徴を保持するためには、繊維構造体層（Ｂ）のような疎な構造が重要となる。柔軟性と保水性を上げるためには、嵩密度を低下させることが重要となるが、嵩密度を低下させると不織布の構造保持力に欠け、毛羽立ちやすくなるため取扱性が低下する。本発明では、嵩密度が１５０から２００ｋｇ／ｍ３である繊維構造体層（Ａ）を複合化させていることから、繊維構造体層（Ｂ）の構造保持力の低下が補われ、さらには毛羽立ちが抑えられている。繊維構造体層（Ａ）と（Ｂ）のそれぞれの嵩密度は、（Ａ）では１５０から２００ｋｇ／ｍ３である。１５０ｋｇ／ｍ３以下では構造保持が難しく、２００ｋｇ／ｍ３以上では自己支持性が高くなり、柔軟性が得られない。一方、（Ｂ）は５から３０ｋｇ／ｍ３である。５ｋｇ／ｍ３以下では水分を保持した際に構造保持が難しく、３０ｋｇ／ｍ３以上では柔軟性が得られない。
繊維構造体層（Ａ）と（Ｂ）のそれぞれの厚みは、（Ａ）では５から３０μｍであることが好ましい。５μｍ以下では構造保持が難しく、３０μｍ以上では自己支持性が高くなり柔軟性が得られない。一方、（Ｂ）は２００から１０００μｍであることが好ましい。２００μｍ以下では保水性に乏しく、１０００μｍ以上では積層後の柔軟性が低下する。
【００１５】
部分的熱融着の方法は特に限定されるものではないが、熱した金型等を押し付ける方法が好ましい。熱融着は、十分に融着することができればシート片面のみの処理であっても両面からの処理であってもよい。熱融着に用いる金型等の温度は用いた生分解性ポリマーのガラス転移点より１０℃以上、好ましくは３０℃以上高い温度条件である。熱融着温度が用いた生分解性ポリマーのガラス転移点より１０℃以上高温でない場合、シート裏面もしくは内部まで熱が伝わらず、本発明の積層不織布を製造することができない。
熱融着面積は５から２０％、好ましくは５から１０％である。５％以下では積層構造の維持が困難であり、２０％以上では嵩高さと柔軟性を欠くものとなる。
積層枚数は好ましくは３から１０枚、より好ましくは３から５枚である。２枚以下であると保水量が不十分となり易く、１１枚以上であると柔軟性が低下する傾向を示す。
【００１６】
本発明の不織布は保水性に優れており、医療用品として体内で使用する際に体液や血液が保持される。本発明の積層不織布の保水率は１２００から２２００重量％、好ましくは１５００から２２００重量％である。
シート状不織布の柔軟性は、剛軟性で測定することができる。具体的には、ＪＩＳ Ｌ１０９６ ８．１９．２  Ｂ法（スライド法）などを用いて測定することができる。剛軟度は２．０ｍＮ・ｃｍ以下であることが好ましく、より好ましくは１．５ｍＮ・ｃｍ以下である。２．０ｍＮ・ｃｍ以上であると不織布は柔軟性に欠け、表面が凹凸な組織表面への追従性に欠けるので好ましくない。
【００１７】
本発明の積層不織布の表面に、さらに綿状の繊維構造物を積層することや、綿状構造物を本発明の不織布ではさんでサンドイッチ構造にするなどの加工は、所期の目的を損ねない範囲で任意に実施しうる。
本発明の積層不織布やそれを構成する長繊維には、医療応用において抗血栓性を付与するためのコーティング処理、あるいは抗体や生理活性物質で表面をコーティングすることも任意に実施できる。このときのコーティング方法や処理条件、その処理に用いる化学薬品は、繊維の構造を極端に破壊せず、本発明の目的を損なわない範囲で任意に選択できる。
【００１８】
本発明の積層不織布を構成する繊維内部にも任意に薬剤を含ませることができる。エレクトロスピニング法で成型する場合は、揮発性溶媒に可溶であり、溶解によりその生理活性を損なわないものであれば、使用する薬剤に特に制限はない。かかる薬剤の具体例としては、タクロリムスもしくはその類縁体、スタチン系、またはタキサン系抗癌剤が例示できる。また、揮発性溶媒中において活性を維持できるものであれば、タンパク質製剤、核酸医薬であってもよい。また、薬剤以外でも、金属、多糖、脂肪酸、界面活性剤、揮発性溶媒耐性微生物を含んでいてもよい。
本発明の積層不織布は医療用品、とりわけ臓器表面や創傷部位の保護材、被覆材、シール材として、人工硬膜、癒着防止材、止血材などに好適に用いられる。
【実施例】
【００１９】
以下の実施例において、保水率、柔軟性は次のようにして求めた。
【００２０】
保水率：１ｃｍ×１ｃｍ角の試料を切り取り、試料に５μＬずつ水を含浸させ、含水量を求めた。
保水率（重量％）＝（Ｗ２−Ｗ１）／Ｗ１×１００
Ｗ１：初期試料重量 Ｗ２：含水時試料重量
柔軟性：（ＪＩＳ−Ｌ−１９０６  ８．１９．２  Ｂ法）スライド法で、試験片の大きさを１ｃｍ×７．５ｃｍとして剛軟度測定を行った。
【００２１】
実施例１
０．４重量％のホスファチジルコリンジラウロイルを添加したポリ乳酸（重量平均分子量１３万３千、ＰＵＲＡＣ）１１重量部を、７９重量部のジクロロメタンと１０重量部のエタノールに溶解し、均一な溶液を得た。これを用いてエレクトロスピニング法で紡糸し、シート状の不織布を調製した。噴出ノズルの内径は０．８ｍｍ、噴出ノズルから陰極平板までの距離は３５ｃｍ、吐出速度は１０ｍｌ／ｈ、湿度３１％であった。陰極平板には絶縁体として、縦糸がレーヨンであり横糸がポリエステルである編み布を貼付した。印加電圧は紡糸開始時は２３ｋＶとし、３分後に４５ｋＶに変更した。得られた不織布の繊維の繊維径は４．４μｍであった。また、その不織布の疎構造の嵩密度は１６ｋｇ／ｍ３、厚みは４２５μｍ、密構造の嵩密度は１７２ｋｇ／ｍ３、厚みは１１μｍであった。この不織布を部分的熱融着により４枚積層した。熱融着には１００℃に熱した金型を用い、片面のみ処理した。融着面積は９％とした。得られた積層不織布の目付けは２．５ｍｇ／ｃｍ２、保水率は１６００重量％、柔軟性は０．９６ｍＮ・ｃｍであった。
【００２２】
実施例２
０．４重量％のホスファチジルコリンジラウロイルを添加したポリ乳酸（重量平均分子量１３万３千、ＰＵＲＡＣ）１１重量部を、７９重量部のジクロロメタンと１０重量部のエタノールに溶解し、均一な溶液を得た。これを用いてエレクトロスピニング法で紡糸し、シート状の不織布を調製した。噴出ノズルの内径は０．８ｍｍ、噴出ノズルから陰極平板までの距離は３５ｃｍ、吐出速度は６ｍｌ／ｈ、湿度２６％であった。陰極平板には絶縁体として、縦糸がレーヨンであり横糸がポリエステルである編み布を貼付した。印加電圧は紡糸開始時は２３ｋＶとし、３分後に４５ｋＶに変更した。得られた不織布の繊維の繊維径は３．３μｍであった。また、その不織布の疎構造の嵩密度は１３ｋｇ／ｍ３、厚みは６５０μｍ、密構造の嵩密度は１５８ｋｇ／ｍ３、厚みは１７μｍであった。この不織布を部分的熱融着により３枚積層した。熱融着には１００℃に熱した金型を用い、片面のみ処理した。融着面積は９％とした。得られた積層不織布の目付けは２．８ｍｇ／ｃｍ２、保水率は２０７５重量％、柔軟性は０．９６ｍＮ・ｃｍであった。
【００２３】
実施例３
０．４重量％のホスファチジルコリンジラウロイルを添加した乳酸−グリコール酸共重合体（重量平均分子量１２万６千、モル比＝５０／５０、ＰＵＲＡＣ）１２重量部を、８８重量部のジクロロメタンに溶解し、均一な溶液を得た。これを用いてエレクトロスピニング法で紡糸し、シート状の不織布を調製した。噴出ノズルの内径は０．８ｍｍ、噴出ノズルから陰極平板までの距離は３０ｃｍ、吐出速度は１０ｍｌ／ｈ、湿度１１％であった。陰極平板には絶縁体として、縦糸がレーヨンであり横糸がポリエステルである編み布を貼付した。印加電圧は２３ｋＶとし、３分後に４５ｋＶに変更した。得られた不織布の繊維の繊維径は５．２μｍであった。その不織布の疎構造の嵩密度は１８ｋｇ／ｍ３、厚みは８３３μｍ、密構造の嵩密度は１５２ｋｇ／ｍ３、厚みは１４．５μｍであった。この不織布を部分的熱融着により２枚積層した。熱融着には１００℃に熱した金型を用い、片面のみ処理した。融着面積は９％とした。得られた積層不織布の目付けは３．９ｍｇ／ｃｍ２、保水率は１２８２重量％、柔軟性は１．２４ｍＮ・ｃｍであった。
【００２４】
比較例１
０．４重量％のホスファチジルコリンジラウロイルを添加したポリ乳酸（重量平均分子量１３万３千、ＰＵＲＡＣ）１１重量部を、７９重量部のジクロロメタンと１０重量部のエタノールに溶解し、均一な溶液を得た。これを用いてエレクトロスピニング法で紡糸し、シート状の不織布を調製した。噴出ノズルの内径は０．８ｍｍ、噴出ノズルから陰極平板までの距離は３５ｃｍ、吐出速度は６ｍｌ／ｈ、湿度２２％であった。陰極平板には絶縁体として、縦糸がレーヨンであり横糸がポリエステルである編み布を貼付した。印加電圧は２３ｋＶとした。得られた不織布の繊維の繊維径は４．１μｍ、不織布の嵩密度は１２１ｋｇ／ｍ３、厚みは１０５μｍであった。この不織布を部分的熱融着により３枚積層した。熱融着には１００℃に熱した金型を用い、片面のみ処理した。融着面積は９％とした。得られた積層不織布の目付けは４．０ｍｇ／ｃｍ２、保水率は７５０重量％、柔軟性は７．５５ｍＮ・ｃｍであった。
【産業上の利用可能性】
【００２５】
本発明の積層不織布は疎な部分構造を有しているために柔軟性が高く、表面が凹凸な組織表面への追従性が高い。また、保水性も兼ね備えており、医療用品、とりわけ臓器表面や創傷部位の保護材、被覆材として有用である。